(57)【要約】【課題】簡単な装置構成で、画質劣化のない良好な立体画像や切替画像を得ることが可能な写真フイルムユニットを提供する。【解決手段】写真フイルムユニット３０は、露光面と観察面３１が表裏の関係にあり、観察面３１上にレンチキュラーレンズ３５を備える。【選択図】図２
2006208646.tif 000002
【特許請求の範囲】
【請求項１】
露光面と観察面が表裏の関係にある写真フイルムユニットであって、
前記観察面上にレンチキュラーレンズを備える写真フイルムユニット。
【請求項２】
請求項１記載の写真フイルムユニットであって、
第一の透明支持体上に受像層、白色反射層、遮光層及びハロゲン化銀乳剤層を有する感光シートと、第二の透明支持体上に中和層及び中和タイミング層を有する透明カバーシートと、前記第一の透明支持体及び前記第二の透明支持体をそれぞれ外側に向けて積層された前記感光シートと前記透明カバーシートの間に展開されるアルカリ処理組成物含有体とを備え、
前記観察面とは、前記第一の透明支持体の、前記受像層、前記白色反射層、前記遮光層及び前記ハロゲン化銀乳剤層が設けられる面の反対面のことであり、
前記露光面とは、前記第二の透明支持体の、前記中和層及び前記中和タイミング層が設けられる面の反対面のことである写真フイルムユニット。
【請求項３】
請求項２記載の写真フイルムユニットであって、
前記アルカリ処理組成物含有体の光学濃度が４７以上であって、ナトリウムイオン含有量が０．４ｇ／ｍ２以下である写真フイルムユニット。
【請求項４】
請求項２又は３記載の写真フイルムユニットであって、
前記ハロゲン化銀乳剤が内部潜像型直接ポジハロゲン化銀乳剤である写真フイルムユニット。
【請求項５】
請求項２又は３記載の写真フイルムユニットであって、
前記ハロゲン化銀乳剤がネガ型ハロゲン化銀乳剤である写真フイルムユニット。
【請求項６】
請求項１〜５のいずれか記載の写真フイルムユニットを収容する写真フイルムユニット収容部と、
前記写真フイルムユニットの露光面に、前記レンチキュラーレンズの構造に基づいて複数の画像データを合成して生成された合成画像データに応じた光を露光する露光部と、
前記露光された写真フイルムユニットの前記アルカリ処理組成物含有体を前記感光シートと前記透明カバーシートの間に展開して現像処理を行う現像処理部とを備えるプリンタ。
【発明の詳細な説明】
【技術分野】
【０００１】
本発明は、露光面と観察面が表裏の関係にある写真フイルムユニットに関する。
【背景技術】
【０００２】
従来から、１枚の写真又はプリントで立体画像又は動きのある切替画像を得るために、レンチキュラーレンズを用いた方法が知られている（例えば特許文献１，２参照）。一般的には、予め左右一対の視差のある画像データを用意し、各画像データを短冊状に分割したものを組み合わせて１つの画像データとし、この画像データに応じた光を感光性シートに露光して現像処理し、現像された画像上にレンチキュラーレンズを貼り合わせることで、レンチキュラーレンズを通して見える画像に左右視差が生じるようにする方法が行われている。又、レンチキュラーレンズを後から貼り合わせるのではなく、レンチキュラーレンズと感光性シートが予め一体化されたものを用い、画像データに応じた光をレンチキュラーレンズを介して感光性シート上に露光して現像処理し、レンチキュラーレンズを通して見える画像に左右視差が生じるようにする方法も行われている。
【０００３】
【特許文献１】特開２０００−１８０９２７号公報
【特許文献２】特開２００１−２２０１３号公報
【発明の開示】
【発明が解決しようとする課題】
【０００４】
レンチキュラーレンズを後から貼り合わせる方法では、その貼り合わせ作業が面倒であると共に、貼り合わせ誤差等が生じた場合には、立体画像や切替画像を得ることが難しい。又、レンチキュラーレンズを介して感光性シートを露光する方法では、光が一旦レンチキュラーレンズを通過するため、ピントのズレや画像のボケ等の画質劣化を伴う可能性があり、良好な立体画像や切替画像を得ることが難しい。又、レンチキュラーレンズを介して露光するシステムは露光のための特別な装置が必要なため、立体画像や切替画像を感光性シートに現像させるプリンタやカメラ等の装置構成が大きくなってしまう。
【０００５】
本発明は、上記事情に鑑みてなされたものであり、簡単な装置構成で、画質劣化のない良好な立体画像や切替画像を得ることが可能な写真フイルムユニットを提供することを目的とする。
【課題を解決するための手段】
【０００６】
本発明の写真フイルムユニットは、露光面と観察面が表裏の関係にある写真フイルムユニットであって、前記観察面上にレンチキュラーレンズを備える。
【０００７】
この構成により、簡単な装置構成で、画質劣化のない良好な立体画像や切替画像を得ることが可能となる。
【０００８】
本発明の写真フイルムユニットは、第一の透明支持体上に受像層、白色反射層、遮光層及びハロゲン化銀乳剤層を有する感光シートと、第二の透明支持体上に中和層及び中和タイミング層を有する透明カバーシートと、前記第一の透明支持体及び前記第二の透明支持体をそれぞれ外側に向けて積層された前記感光シートと前記透明カバーシートの間に展開されるアルカリ処理組成物含有体とを備え、前記観察面とは、前記第一の透明支持体の、前記受像層、前記白色反射層、前記遮光層及び前記ハロゲン化銀乳剤層が設けられる面の反対面のことであり、前記露光面とは、前記第二の透明支持体の、前記中和層及び前記中和タイミング層が設けられる面の反対面のことである。
【０００９】
本発明の写真フイルムユニットは、前記アルカリ処理組成物含有体の光学濃度が４７以上であって、ナトリウムイオン含有量が０．４ｇ／ｍ２以下である。
【００１０】
この構成により、アルカリ処理組成物含有体の展開厚さが薄くてもスポット状かぶりが起こり難く、かつ画像完成時間を短くすることができる。
【００１１】
本発明の写真フイルムユニットは、前記ハロゲン化銀乳剤が内部潜像型直接ポジハロゲン化銀乳剤である。
【００１２】
本発明の写真フイルムユニットは、前記ハロゲン化銀乳剤がネガ型ハロゲン化銀乳剤である。
【００１３】
本発明のプリンタは、前記写真フイルムユニットを収容する写真フイルムユニット収容部と、前記写真フイルムユニットの露光面に、前記レンチキュラーレンズの構造に基づいて複数の画像データを合成して生成された合成画像データに応じた光を露光する露光部と、前記露光された写真フイルムユニットの前記アルカリ処理組成物含有体を前記感光シートと前記透明カバーシートの間に展開して現像処理を行う現像処理部とを備える。
【発明の効果】
【００１４】
本発明によれば、簡単な装置構成で、画質劣化のない良好な立体画像や切替画像を得ることが可能な写真フイルムユニットを提供することができる。
【発明を実施するための最良の形態】
【００１５】
以下、本発明の実施形態について図面を参照して説明する。
【００１６】
図１は、本発明の実施形態を説明するための写真フイルムユニットのおもて面の斜視図である。図２は、本発明の実施形態を説明するための写真フイルムユニットのうら面の斜視図である。図３は、図２のＡ−Ａ線断面図である。
【００１７】
写真フイルムユニット３０は、感光シート３１と、透明カバーシート３２と、現像処理時に感光シート３１と透明カバーシート３２の間に展開されるアルカリ処理組成物含有体（以下、現像処理液とも言う）を封入した現像処理液ポッド３３と、現像処理後に余った現像処理液を吸収するトラップ部３４と、レンチキュラーレンズ３５とを備える。
【００１８】
感光シート３１は、第一の透明支持体３１ａと、第一の透明支持体３１ａ上に設けられた受像層、白色反射層、遮光層及びハロゲン化銀乳剤層等を含む層３１ｂとを有する。第一の透明支持体３１ａの層３１ｂの設けられた面の反対面（以下、第一の透明支持体３１ａの表面という）には、バック層を設けてあっても良い。感光シート３１の具体的構成については詳述する。
【００１９】
透明カバーシート３２は、第二の透明支持体３２ａと、第二の透明支持体３２ａ上に設けられた中和層及び中和タイミング層等を含む層３２ｂとを有する。第二の透明支持体３２ａの層３２ｂの設けられた面の反対面（以下、第二の透明支持体３２ａの表面という）には、バック層を設けてあっても良い。透明カバーシート３２の具体的構成については後述する。
【００２０】
感光シート３１と透明カバーシート３２は、それぞれ第一の透明支持体３１ａと第二の透明支持体３２ａが外側を向くように重ねて配置されている。
【００２１】
レンチキュラーレンズ３５は、第一の透明支持体３１ａの表面上に設けられる。この表面上にバック層がある場合には、そのバック層上にレンチキュラーレンズ３５が設けられる。
【００２２】
写真フイルムユニット３０は、画像データに応じた光で第二の透明支持体３２ａの表面側（図３中の下方）から露光され、露光後に、感光シート３１と透明カバーシート３２との間に、現像処理液ポッド３３から導入された現像処理液が展開されることで、現像処理が行われる。そして、現像された画像は第一の透明支持体３１ａの表面側（図３中の上方）からレンチキュラーレンズ３５を介して視認可能となる。
【００２３】
このように、写真フイルムユニット３０は、光を露光する側の面（露光面）である第二の透明支持体３２ａの表面と、画像を観察する側の面（観察面）である第一の透明支持体３１ａの表面が表裏の関係にあり、観察面上にレンチキュラーレンズ３５を設けた構成である。本実施形態では、第一の透明支持体３１ａとレンチキュラーレンズ３５を別々に設けているが、図３において、第一の透明支持体３１ａのある部分までをレンチキュラーレンズ３５とし、レンチキュラーレンズ３５の一部を第一の透明支持体３１ａとして機能させても良い。この場合、レンチキュラーレンズ３５の第一の透明支持体３１ａに相当する部分の層３１ｂの積層されていない側の面が観察面となる。
【００２４】
写真フイルムユニット３０に現像された画像をレンチキュラーレンズ３５を通して見たときに、その画像を観察者に立体画像として認識させるためには、例えば、左右視差のある２つの画像データＸ，Ｙを用意し、画像データＸ，Ｙそれぞれを、レンチキュラーレンズ３５の谷から谷までを１ピッチとしたときの総ピッチ数に合わせて短冊状に分割する。  ここで、画像データＸを短冊状に分割して得られた総ピッチ数分の画像データをｘとし、画像データＹを短冊状に分割して得られた総ピッチ数分の画像データをｙとする。画像データＸ，Ｙは、公知の立体カメラで得られるものであっても良いし、左右視差のある２つの写真をデジタル変換して得られるものであっても良い。
【００２５】
そして、画像データｘ及び画像データｙを圧縮し、レンチキュラーレンズ３５の各ピッチの下に、画像データｘに基づく画像と画像データｙに基づく画像が１つずつ現像されるように、圧縮した画像データｘと画像データｙを合成して１つの合成画像データを生成する。画像データｘと画像データｙの各位置は、レンチキュラーレンズ３５を正面から見たときに、画像データｘに基づく画像が観察者の右目にだけ見え、画像データｙに基づく画像が観察者の左目にだけ見えるように調整される。
【００２６】
このようにすることで、上記合成画像データに基づく画像をレンチキュラーレンズ３５を介して見た観察者の右目には画像データＸに基づく画像が入射し、その左目には画像データＹに基づく画像が入射するため、両目の視差によって物体の立体像を感知させることができる。
【００２７】
又、写真フイルムユニット３０に現像された画像をレンチキュラーレンズ３５を通して見たときに、観察者に切替画像として認識させるためには、例えば、時差のある２つの画像データＸ’，Ｙ’を用意し、画像データＸ’，Ｙ’それぞれを、レンチキュラーレンズ３５の総ピッチ数に合わせて短冊状に分割する。ここで、画像データＸ’を短冊状に分割して得られた総ピッチ数分の画像データをｘ’とし、画像データＹ’を短冊状に分割して得られた総ピッチ数分の画像データをｙ’とする。
【００２８】
そして、画像データｘ’及び画像データｙ’を圧縮し、レンチキュラーレンズ３５の各ピッチの下に、画像データｘ’に基づく画像と画像データｙ’に基づく画像が１つずつ現像されるように、圧縮した画像データｘ’と画像データｙ’を合成して１つの合成画像データを生成する。画像データｘ’と画像データｙ’の各位置は、レンチキュラーレンズ３５に対する視線角度によって画像データｘ’に基づく画像及び画像データｙ’に基づく画像のいずれかが観察者の目に入射するように調整される。
【００２９】
このようにすることで、上記合成画像データに基づく画像をレンチキュラーレンズ３５を介して見た観察者は、ある視線角度のとき画像データＸに基づく画像だけが見え、別の視線角度のとき画像データＹに基づく画像だけが見えるため、観察者がレンチキュラーレンズ３５を見る角度を変えることで、あたかも画像データＸに基づく画像から画像データＹに基づく画像へと画像が切り替わったように感知させることができる。
【００３０】
図４は、本発明の実施形態を説明するための写真フイルムユニットを用いて立体写真又は切替写真を出力する携帯型プリンタの内部ブロック図である。
携帯型プリンタ２０は、入力部２１と、写真フイルムユニット３０を収容する収容部２２（特許請求の範囲の写真フイルムユニット収容部に該当）と、記憶部２４と、印刷部２５と、制御部２６とを備える。
【００３１】
入力部２１は、写真フイルムユニット３０に現像させるべき画像データを入力するためのインターフェースである。ここに入力される画像データは、上述した合成画像データである。入力された合成画像データは制御部２６に入力される。合成画像データは、それを生成することのできるソフトウェアを搭載した携帯電話機、デジタルカメラ、及びパーソナルコンピュータ等の電子機器によって生成される。合成画像データは、電子機器から無線又は有線によって入力部２１に入力される。
【００３２】
制御部２６は、所定のプログラムによって動作するプロセッサを主体に構成され、携帯型プリンタ２０全体を統括制御する。
【００３３】
記憶部２４は、上記所定のプログラムを記憶するＲＯＭや、制御部２６のワークメモリとなるＲＡＭ等である。
【００３４】
印刷部２５は、制御部２６から入力された合成画像データに応じた光を、収容部２２に収容された写真フイルムユニット３０の露光面に露光する露光部２５ａと、露光後の写真フイルムユニット３０の現像処理液を展開して現像処理を行う現像処理部２５ｂとを含む。露光部２５ａ及び現像処理部２５ｂは、制御部２６からの指示にしたがって動作する。
【００３５】
図５は、携帯型プリンタ２０の断面図である。図５において図４と同様の構成には同一符号を付してある。
図５に示すように、携帯型プリンタ２０の外装ケース５１内には、展開ローラ５２と、露光部２５ａと、収容部２２と、写真フイルムユニット３０の排出口５４と、バッテリー収納部及び回路基板５５とが設けられ、写真フイルムユニット３０は、図示しないクロー機構によって図中一番下の写真フイルムユニット３０が収容部２２から送り出されるとともに、一対の展開ローラ５２によって現像処理液が展開されながら、排出口５４より排出される。クロー機構や展開ローラ５２は、現像処理部２５ｂに該当する。
【００３６】
露光部２５ａは、その長手方向が写真フイルムユニット３０の搬送方向に対して直交するように、収容部２２の露光開口５３の下方に固定配置されており、写真フイルムユニット３０の搬送動作に同期して、合成画像データに応じた光を発光し、写真フイルムユニット３０の露光面を露光する。尚、携帯型プリンタ２０の詳しい構造は、特開２００２−９２３５０号公報に詳細が記載されているので、これを参照されたい。
【００３７】
以上のように、本実施形態の写真フイルムユニット３０は、露光面と観察面が表裏の関係にあり、観察面上にレンチキュラーレンズ３５を設けた構成のため、レンチキュラーレンズ３５を後から貼り合わせることによる貼り合わせ誤差や、レンチキュラーレンズ３５を介して露光することによるピントズレや画像ボケ等の画質劣化といった問題がなく、画質劣化のない良好な立体画像や切替画像を得ることが可能となる。又、本実施形態の写真フイルムユニット３０は、従来からある携帯型プリンタをそのまま利用することができるため、簡単な装置構成で立体画像や切替画像を得ることができる。
【００３８】
尚、本実施形態の携帯型プリンタ２０の収容部２２に写真フイルムユニット３０を複数収容した状態では、図５に示したように、下にある写真フイルムユニット３０のレンチキュラーレンズ３５の凹凸部分が、その上にある写真フイルムユニット３０の第二の透明支持体３２ａに当たってしまう可能性があるため、第二の透明支持体３２ａに凹凸が生じたり、写真フイルムユニット３０を搬送する際に第二の透明支持体３２ａに傷がついたりしてしまう。第二の透明支持体３２ａに凹凸や傷があると、画像を正確に現像することができない。そこで、図６に示すように、レンチキュラーレンズ３５の上に保護シート３６を設けておくことで、上記問題を解決することができる。この場合、保護シート３６はレンチキュラーレンズ３５から剥ぎ取り可能にしておく。これにより、ユーザは、携帯型プリンタ２０から排出された写真フイルムユニット３０の保護シート３６を剥ぎ取ることで、レンチキュラーレンズ３５を介して立体画像や切替画像を楽しむことができる。
【００３９】
又、本実施形態では、合成画像データを外部の電子機器で生成してから携帯型プリンタ２０に入力する例を説明したが、上述した画像データＸ，Ｙ又は画像データＸ’，Ｙ’を入力部２１から入力し、制御部２６において、入力された画像データと、収容部２２に収容されている写真フイルムユニット３０のレンチキュラーレンズ３５の構造（例えば、総ピッチ数）とに基づいて合成画像データを生成するようにしても良い。
【００４０】
又、合成画像データを構成する元の画像データは２つに限らず、３つ以上あっても良い。
【００４１】
次に、写真フイルムユニット３０の各構成要素について詳細に説明する。
【００４２】
[1] アルカリ処理組成物含有体
アルカリ処理組成物含有体は、露光後の感光シート上に均一に展開され、感光層を現像処理する機能と、感光シートの透明支持体の背面又は感光シート中に設けられた遮光層と共に感光層を外光から完全に遮断する機能とを有する。そのためアルカリ処理組成物含有体はアルカリ、増粘剤、遮光剤、現像薬の他、現像を調節するための現像促進剤、現像抑制剤、現像薬の劣化を防ぐための酸化防止剤等を含有する。
【００４３】
(a) アルカリ
アルカリは液のpHを12以上とするものであれば良い。アルカリの例として、アルカリ金属の水酸化物（例えば水酸化ナトリウム、水酸化カリウム及び水酸化リチウム）、アルカリ金属のリン酸塩（例えばリン酸カリウム）、グアニジン類、四級アミンの水酸化物（例えば水酸化テトラメチルアンモニウム等）が挙げられる。なかでも水酸化カリウム、水酸化ナトリウムが好ましい。
【００４４】
(b) 現像薬
現像薬は色素像形成化合物をクロス酸化し、かつ酸化されても実質的にステインを生じないものであればどのようなものでも良い。現像薬は単独で使用しても二種類以上を使用してもよく、またプレカーサーの型で使用してもよい。現像薬の例としてアミノフェノール類、ピラゾリジノン類が挙げられる。このうちピラゾリジノン類はステインの発生が少ないので特に好ましい。ピラゾリジノン類の具体例として1-フェニル-3-ピラゾリジノン、1-p-トリル-4,4-ジヒドロキシメチル-3-ピラゾリジノン、1-（3’-メチル-フェニル）-4-メチル-4-ヒドロキシメチル-3-ピラゾリジノン、1-フェニル-4-メチル-4-ヒドロキシメチル-3-ピラゾリジノン、1-p-トリル-4-メチル-4-ヒドロキシメチル-3-ピラゾリジノン等が挙げられる。現像薬はアルカリ処理組成物含有体に配合されても良いし、感光シートの適当な層中に添加されても良い。
【００４５】
(c) 遮光剤
遮光機能を有する材料であれば、特に限定されることなく遮光剤として利用可能である。遮光剤の例としてカーボンブラック、米国特許第4,615,966号公報等に記載の分解性の染料が挙げられる。これらの遮光剤のうち好ましいのは、カーボンブラックである。カーボンブラックは特定の製造方法で得られたものに限定されず、任意の製造方法で得られたものでよい。カーボンブラックの製造方法の例としてDonnel Voet "Carbon Black" MarcelDekker, Inc.（1976）に記載されているようなチャンネル法の他、サーマル法及びファーネス法が挙げられる。
【００４６】
遮光剤としてカーボンブラックを用いる場合、カーボンブラックを予め水性分散体にしておくのが好ましい。カーボンブラックの水性分散体は塗料、インキ、化粧品あるいは写真性感光材料として、黒色材料あるいは遮光性材料として、非常に良く用いられている。  カーボンブラックの水性分散体を調製するには、適当な分散剤を溶解させた水中にカーボンブラックを添加し、粗分散機（例えば特願昭54-36045号に記載のディゾルバー等の高速撹拌分散機）を用いてカーボンブラックの平均粒径を10〜100μm程度にして粗分散させた後、細分散機（例えばサンドグラインダー、ホモジナイザー、コロイドミル等）によってさらに粒径を小さくするのが一般的である。この工程により、概ね0.1〜10μmの平均粒径を有するカーボンブラックの水性分散物を得ることができる。また特開昭58-52362号に記載のように、有機溶剤を含有する水溶液にカーボンブラックを分散させた後、有機溶剤を除去してカーボンブラックの水性分散物としても良い。
【００４７】
好ましい分散剤として、「分散技術総合資料集」（経営開発センター出版部）255〜257頁及び501〜539頁に記載のものが挙げられる。市販されている分散剤の例として、デモールN（商品名、花王株式会社製）が挙げられる。
【００４８】
分散剤の種類及び／又は量は、後述するナトリウムイオン含有量に影響する。分散剤の種類及び／又は量は、(a)遮光剤に十分な分散性を付与するという条件のほか、(b)ナトリウムイオン含有量の条件も満たすように決定する必要がある。分散性とナトリウムイオン含有量の条件を共に満たすには、分散剤の配合量を遮光剤に対して２〜100質量％とするのが好ましい。
【００４９】
(d) 光学濃度
アルカリ処理組成物含有体の光学濃度は47以上であり、50以上であるのが好ましく、55以上であるのが特に好ましい。光学濃度が47未満であると、十分な遮光性が得られず、スポットかぶりが生じ易過ぎる。光学濃度が47以上になるように、遮光剤の配合量を決めるのが好ましい。使用する遮光剤の種類にも拠るが、光学濃度を47以上にするには遮光剤の配合量を概ね10〜40質量％とするのが好ましい。
【００５０】
(e) ナトリウムイオン含有量
アルカリ処理組成物含有体のナトリウムイオン含有量は、展開された状態で0.4g/m2以下である。ナトリウムイオン含有量は0.35 g/m2以下であるのが好ましく、0.25g/m2以下であるのが特に好ましい。
【００５１】
ナトリウムイオンの含有量は主として上述の遮光剤の分散剤の他、増粘剤によって決まる。
増粘剤として特に好ましいのは、ナトリウムカルボキシメチルセルロースである。ナトリウムカルボキシメチルセルロースは十分な展開性及び安定性を有する。ポリビニルアルコール、ヒドロキシエチルセルロース、カルボキシメチルセルロースのナトリウム以外のアルカリ金属塩を増粘剤として使用すると、ナトリウムイオン含有量を小さくすることができる。しかし、これらは十分な展開性及び安定性を有していないので、単独で使用するのは適切でない。そのため、増粘剤としては主にナトリウムカルボキシメチルセルロースを用いた上で、ポリビニルアルコール、ヒドロキシエチルセルロース、カルボキシメチルセルロースのナトリウム以外のアルカリ金属塩を併用するのが好ましい。
【００５２】
ナトリウムイオン含有量が展開された状態で0.4 g/m2以下になるように、ナトリウムカルボキシメチルセルロースのエーテル化度と、添加量を調整するのが好ましい。ナトリウムカルボキシメチルセルロースのエーテル化度は0.5〜2.7であるのが好ましく、1.0〜2.4であるのがより好ましい。ナトリウムカルボキシメチルセルロースの配合量は１〜15質量％とするのが好ましく、２〜10質量％とするのがより好ましい。
【００５３】
上述の光学濃度及びナトリウムイオン含有量を満たすアルカリ処理組成物含有体は、感光シート上に薄く展開されても優れた遮光性及び色素転写性を示す。本明細書中、「薄く展開」とは、アルカリ処理組成物含有体が感光シート上に10〜80μmの厚さで展開されることを示す。好ましい展開厚さ10〜60μmであり、より好ましい展開厚さは20〜50μmである。
【００５４】
[2] 感光シート
(d) 第一の透明支持体
感光シートの第一の透明支持体は、写真感光材料に通常用いられるものであれば良い。  又、第一の透明支持体は平滑であるのが好ましい。第一の透明支持体材料の例として酢酸セルロース、ポリスチレン、ポリエチレンテレフタレート、ポリカーボネートが挙げられる。ライトパイピングを防止するために、第一の透明支持体は微量の染料又は酸化チタンのような顔料を含有するのが好ましい。感光シートの第一の透明支持体の厚さは25〜350μmであり、50〜210μmであるのが好ましく、70〜150μmであるのが特に好ましい。第一の透明支持体の表面の反対面には、下塗り層（下引層）を設けるのが好ましい。また第一の透明支持体の表面には、必要に応じてカールバランスをとる層又は酸素遮断性の層を設けることができる。酸素遮断性の層については、特開昭56-78833号公報に記載されている。
【００５５】
(e) 受像層
感光シートの受像層（染料受像層）は媒染剤及び親水性コロイドを含有する。受像層は単一の層でもよいし、異なる媒染力を有する層が積層した構成のものでもよい。単層及び多層の受像層については特開昭61-252551号公報に記載されている。
【００５６】
媒染剤としては、ポリマー媒染剤が好ましい。ポリマー媒染剤とは、二級及び／又は三級アミノ基を含むポリマー、含窒素複素環部分を有するポリマー、並びに四級カチオンを含むポリマー等であって、分子量が5,000以上のものであり、特に好ましくは10,000以上のものである。媒染剤の塗設量は一般的には0.5〜10g／m2であり、好ましくは1〜5g／m2であり、特に好ましくは2〜4g／m2である。
【００５７】
親水性コロイドとしてはゼラチン、ポリビニルアルコール、ポリアクリルアミド、ポリビニルピロリドン等が挙げられる。好ましい親水性コロイドはゼラチンである。
【００５８】
受像層は退色防止剤を含有してもよい。退色防止剤については特開昭62-30620号公報や特開昭62-30621号公報及び特開昭62-215272号公報に記載されている。
受像層の厚さは、一般的な写真フイルムユニットの受像層の厚さと同じで良い。
【００５９】
(f) 白色反射層
感光シートの白色反射層は、色画像の白背景を成す。白色反射層は通常、白色顔料及び親水性バインダーを含有する。
【００６０】
白色反射層の白色度は顔料の種類、顔料とバインダーとの混合比率及び顔料の塗布量によって決まる。白色顔料が二酸化チタンである場合、二酸化チタンの含有量は5〜40g／m2であり、好ましくは10〜25g／m2である。
【００６１】
白色反射層の光反射率は70％以上であるのが好ましく、540nmの波長の光で78〜85％であるのがより好ましい。
【００６２】
白色顔料の例としては、硫酸バリウム、酸化亜鉛、ステアリン酸バリウム、銀フレーク、ケイ酸塩類、アルミナ、酸化ジルコニウム、ジルコニウム硫酸ソーダ、カオリン、雲母及び二酸化チタンが挙げられる。またポリスチレン等の非造膜性のポリマー粒子も白色顔料として使用可能である。中でも二酸化チタンが好ましく、ルチル型の二酸化チタンが特に好ましい。白色顔料は単独で使用しても良いし、２種以上使用しても良い。２種以上の白色顔料を使用すると、白色反射層の反射率を好ましい値にし易い。
【００６３】
白色顔料としてはアルミナ、シリカ、酸化亜鉛等によって表面処理されたものが好ましく、表面処理量が５％以上のものがより好ましい。表面処理された白色顔料を含有する白色反射層は、高い反射率を示す。
【００６４】
市販の二酸化チタンの例として、デュポン社のTi-pure R931（商品名）や、リサーチ・ディスクロージャー誌（以下RDと略記する）No.15162号に記載のものが挙げられる。
【００６５】
親水性バインダーとしては、ゼラチン、ポリビニルアルコール等のアルカリ浸透性の高分子マトリックスや、ヒドロキシエチルセルロース、カルボキシルメチルセルロース等のセルロース誘導体が挙げられる。バインダーがゼラチンの場合、白色顔料とゼラチンの質量比は1／1〜20／1であり、好ましくは5／1〜10／1である。
【００６６】
白色反射層は褪色防止剤を含有するのが好ましい。褪色防止剤については、特公昭62-30620号公報や特公昭62-30621号公報に記載されている。
【００６７】
(g) 遮光層
遮光層は白色反射層と感光層の間に設けられる。遮光層は遮光剤及び親水性バインダーを含有する。
【００６８】
遮光剤は、上述の[1]アルカリ処理組成物含有体の(c)遮光剤に記載のものでよい。遮光剤の含有量は遮光すべき感光材料の感度によってさまざまであるが、一般的には光学濃度で５〜10程度が好ましい。
【００６９】
遮光層のバインダーは、カーボンブラック等の遮光剤を分散しうるものならいずれでも良い。好ましいバインダーとして、ゼラチンが挙げられる。
【００７０】
十分な遮光能を発揮し、かつ感光シートを厚くし過ぎない範囲であれば、遮光層の厚さは、特に制限されるものではない。
【００７１】
(h) 感光層
感光層は遮光層に隣接し、色素像形成化合物及びハロゲン化銀乳剤を含有する。感光層は、ハロゲン化銀乳剤層と色素像形成化合物層からなる多層であっても、ハロゲン化銀乳剤及び色素像形成化合物の両方を含有する単層であっても良い。以下多層の場合について説明するが、単層の場合も同様である。
【００７２】
(1) 色素像形成化合物
色素像形成化合物にはイエロー色素形成化合物、マゼンタ色素形成化合物及びシアン色素形成化合物がある。
イエロー色素形成化合物の具体例は、米国特許3,597,200号公報、米国特許3,309,199号公報、米国特許4,013,633号公報、米国特許4,245,028号公報、米国特許4,156,609号公報、米国特許4,139,383号公報、米国特許4,195,992号公報、米国特許4,148,641号公報、米国特許4,148,643号公報、米国特許4,336,322号公報、特開昭51-114930号公報、特開昭56-71072号公報、Research Disclosure 17630（1978）号、及びResearch Disclosure 16475（1977）号に記載されている。
【００７３】
マゼンタ色素形成化合物の具体例は、米国特許3,453,107号公報、米国特許3,544,545号公報、米国特許3,932,380号公報、米国特許3,931,144号公報、米国特許3,932,308号公報、米国特許3,954,476号公報、米国特許4,233,237号公報、米国特許4,255,509号公報、米国特許4,250,246号公報、米国特許4,142,891号公報、米国特許4,207,104号公報、米国特許4,287,292号公報、特開昭52-106727号公報、特開昭53-23628号公報、特開昭55-36804号公報、特開昭56-73057号公報、特開昭56-71060号公報、特開昭55-134号公報、特開平7-120901号公報、特開平8-286343号公報、特開平8-286344号公報、及び特開平8-292537号公報に記載されている。
【００７４】
シアン色素形成化合物の具体例は、米国特許3,482,972号公報、米国特許3,929,760号公報、米国特許4,013,635号公報、米国特許4,268,625号公報、米国特許4,171,220号公報、米国特許4,242,435号公報、米国特許4,142,891号公報、米国特許4,195,994号公報、米国特許4,147,544号公報、米国特許4,148,642号公報、英国特許1,551,138号公報、特開昭54-99431号公報、特開昭52-8827号公報、特開昭53-47823号公報、特開昭53-143323号公報、特開昭54-99431号公報、特開昭56-71061号公報、ヨーロッパ特許（EP）53,037号公報、ヨーロッパ特許（EP）53,040号公報、Research Disclosure 17,630（1978）号、及びResearch Disclosure 16,475（1977）号に記載されている。
【００７５】
カップリングによって色素を形成する色素像形成化合物も、色素像形成化合物として使用可能である。カップリングによって色素を形成する色素像形成化合物の例は特開平8-286340号公報、特開平9-152705号公報、特願平8-357190号公報、特願平8-357191号公報、特願平9-117529号公報等に記載されている。
【００７６】
ポジ型の色素像形成化合物も使用可能である。ポジ型の色素像形成化合物の例は特開平4-156542号公報、特開平4-155332号公報、特開平4-172344号公報、特開平4-172450号公報、特開平4-318844号公報、特開平4-356046号公報、特開平5-45824号公報、特開平5-45825号公報、特開平5-53279号公報、特開平5-107710号公報、特開平5-241302号公報、特開平5-107708号公報、特開平5-232659号公報及び米国特許第5,192,649号公報に記載されている。ポジ型の色素像形成化合物は、後述するネガ型ハロゲン化銀乳剤と組み合わせるのが好ましい。
【００７７】
ポジ型の色素像形成化合物は、特開昭62-215272号公報144〜146頁に記載の方法で分散することができる。また分散物は、特開昭62-215272号公報137〜144頁に記載の化合物を含有してもよい。これらの色素像形成化合物の具体例として、以下の化合物が挙げられる。なお下記の化合物中のDyeは、色素基、一時的に短波化された色素基、又は色素前駆体基を表す。
【００７８】
【化１】
2006208646.tif 000003
【００７９】
【化２】
2006208646.tif 000004
【００８０】
【化３】
2006208646.tif 000005
【００８１】
(2) ハロゲン化銀乳剤
ハロゲン化銀乳剤は塩化銀、臭化銀、沃臭化銀、塩臭化銀、塩沃化銀、塩沃臭化銀のいずれでも良い。主にハロゲン化銀粒子表面に潜像を形成するネガ型乳剤でもよいし、主にハロゲン化銀粒子内部に潜像を形成する内部潜像型直接ポジ乳剤でもよい。
【００８２】
ネガ型乳剤は、粒子内部と粒子表層に異なる相を有するいわゆるコアシェル乳剤でも良いし、エピタキシャル接合によって接合された構造を有してもよい。ハロゲン化銀乳剤は単分散でも多分散でも良い。特開平1-167743号及び特開平4-223463号に記載の単分散乳剤を混合し、階調を調節する方法も用いられる。
【００８３】
内部潜像型直接ポジ乳剤には、いわゆる「コンバージョン型」乳剤や「コア／シェル型」乳剤がある。コンバージョン型乳剤はハロゲン化銀の溶解度差を利用して作製される。コア／シェル型乳剤は、金属イオンドーピング及び／又は化学増感されたハロゲン化銀の内部核（コア）粒子と、その感光サイトを被覆するハロゲン化銀の外部殻（シェル）とからなる。コンバージョン型乳剤及び／又はコア／シェル型乳剤については、米国特許2,592,250号、米国特許3,206,313号、英国特許1,027,146号、米国特許3,761,276号、米国特許3,935,014号、米国特許3,447,927号、米国特許2,297,875号、米国特許2,563,785号、米国特許3,551,662号、米国特許4,395,478号、西独特許2,728,108号、米国特許4,431,730号等に記載されている。
【００８４】
内部潜像型直接ポジ乳剤を用いる場合には、像露光後に光又は造核剤によって表面かぶり核を与える必要がある。造核剤としては、米国特許2,563,785号、米国特許2,588,982号に記載のヒドラジン類、米国特許3,227,552号に記載のヒドラジン類、ヒドラゾン類、英国特許1,283,835号、特開昭52-69613号、米国特許3,615,615号、米国特許3,719,494号、米国特許3,734,738号、米国特許4,094,683号、米国特許4,115,122号等に記載の複素環４級塩化合物、米国特許3,718,470号に記載の造核作用のある置換基を色素分子中に有する増感色素、米国特許4,030,925号、米国特許4,031,127号、米国特許4,245,037号、米国特許4,255,511号、米国特許4,266,013号、米国特許4,276,364号、英国特許2,012,443号等に記載のチオ尿素結合型アシルヒドラジン系化合物、及び米国特許4,080,270号、米国特許4,278,748号、英国特許2,011,391B等に記載されたチオアミド環やトリアゾール、テトラゾール等のヘテロ環基を吸着基として結合したアシルヒドラジン系化合物が好ましい。
【００８５】
ハロゲン化銀粒子の晶癖は立方体、八面体、十四面体のような規則的な結晶を有するもの、球状、高アスペクト比の平板状のような変則的な結晶系を有するもの、双晶面のような結晶欠陥を有するもの、あるいはそれらの複合系その他のいずれでもよい。
【００８６】
ハロゲン化銀乳剤のその他の例として、米国特許第4,500,626号第50欄、米国特許4,628,021号、RD No.17,029（1978年）、RDNo. 17,643（1978年12月）22〜23頁、RDNo. 18,716（1979年11月）648頁、RDNo. 307,105（1989年11月）863〜865頁、特開昭62-253159号、特開昭64-13546号、特開平2-236546号、特開平3-110555号及びグラフキデ著「写真の物理と化学」、ポールモンテ社刊（P.Glafkides, Chemie et Pisique Photographique, Paul Montel, 1967）、ダフィン著「写真乳剤化学」、フォーカルプレス社刊（G.F.Duffin, Photographic Emulsion Chemistry, Focal Press,1966）、ゼリクマンら著「写真乳剤の製造と塗布」、フォーカルプレス社刊（V.L.Zelikman et al.,Making and Coating Photographic Emulsion, Focal Press,1964）等に記載されている方法を用いて調製したものが挙げられる。
【００８７】
感光性ハロゲン化銀乳剤は、一般的には化学増感されたハロゲン化銀乳剤である。感光性ハロゲン化銀乳剤の化学増感には、通常型感光材料用乳剤で公知の硫黄増感法、セレン増感法、テルル増感法等のカルコゲン増感法、金、白金、パラジウム等を用いる貴金属増感法及び還元増感法等を単独で又は組合わせて用いることができる（例えば特開平3-110555号、特開平5-241267号等）。これらの化学増感を含窒素複素環化合物の存在下で行うこともできる（特開昭62-253159号）。またカブリ防止剤を化学増感終了後に添加することができる。具体的には特開平5-45833号、特開昭62-40446号記載の方法を用いることができる。特開昭62-40446号に記載のメルカプト基を有する含窒素ヘテロ環化合物を使用する場合、感光性ハロゲン化銀乳剤の化学増感の後で添加するのが好ましい。
【００８８】
化学増感時のpHは好ましくは5.3〜10.5、より好ましくは5.5〜8.5であり、pAgは好ましくは6.0〜10.5、より好ましくは6.8〜9.0である。感光性ハロゲン化銀の塗設量は銀換算１mg／m2〜10g／m2の範囲であるのが好ましく、10mg／m2〜10g／m2であるのがより好ましい。
【００８９】
感光性ハロゲン化銀乳剤を調製する過程で、過剰の塩を除去するいわゆる脱塩を行うのが好ましい。脱塩にはゼラチンをゲル化させて行うヌーデル水洗法を用いてもよく、また多価アニオンより成る無機塩類（例えば硫酸ナトリウム）、アニオン性界面活性剤、アニオン性ポリマー（例えばポリスチレンスルホン酸ナトリウム）、あるいはゼラチン誘導体（例えば脂肪族アシル化ゼラチン、芳香族アシル化ゼラチン、芳香族カルバモイル化ゼラチン等）を利用した沈降法を用いてもよい。これらのうち、沈降法が好ましく用いられる。
【００９０】
感光性ハロゲン化銀乳剤はイリジウム、ロジウム、白金、カドミウム、亜鉛、タリウム、鉛、鉄、オスミウム等の重金属を含有してもよい。これらの化合物を１種類のみ含有しても良いし、２種以上含有しても良い。含有量は使用目的によるが、一般的にはハロゲン化銀１モルあたり10-9〜10-3モル程度である。重金属は粒子に均一に分散していてもよいし、粒子の内部や表面に局在してもよい。具体的には特開平2-236542号、特開平1-116637号、特開平5-181246号等に記載の重金属含有乳剤が好ましい。
【００９１】
感光性ハロゲン化銀乳剤の粒子形成段階において、ハロゲン化銀溶剤としてロダン塩、アンモニア、４置換チオエーテル化合物や特公昭47-11386号記載の有機チオエーテル誘導体又は特開昭53-144319号に記載の含硫黄化合物等を用いることができる。
【００９２】
その他の条件については、前記のグラフキデ著「写真の物理と化学」ポールモンテ社刊（P.Glafkides, Chemie et Pisique Photographique, Paul Montel, 1967）、ダフィン著「写真乳剤化学」、フォーカルプレス社刊（G.F.Duffin, Photographic Emulsion Chemistry, Focal Press, 1966）、ゼリクマンら著「写真乳剤の製造と塗布」、フォーカルプレス社刊（V.L.Zelikman et al.,Making and Coating Photographic Emulsion, Focal Press,1964）等の記載を参照すればよい。すなわち酸性法、中性法、アンモニア法のいずれでもよく、また可溶性銀塩と可溶性ハロゲン塩を反応させる形式としては片側混合法、同時混合法、それらの組み合わせのいずれを用いてもよい。単分散乳剤を得るためには、同時混合法が好ましい。過剰の銀イオン存在下、粒子を形成させる逆混合法も用いることができる。同時混合法の一つの形式としてハロゲン化銀の生成する液相中のpAgを一定に保つ、いわゆるコントロールド・ダブルジェット法も用いることができる。
【００９３】
粒子成長を促進するために、添加する銀塩及びハロゲン塩の添加濃度、添加量、添加速度を大きくしてもよい（特開昭55-142329号、特開昭55-158124号、米国特許3650757号等）。反応液の攪拌方法は、一般的な方法でよい。ハロゲン化銀粒子形成中の反応液の温度やpHは、目的に応じてどのように設定してもよいが、好ましいpH範囲は2.3〜8.5、より好ましいpH範囲は2.5〜7.5である。
【００９４】
ネガ型乳剤及び内部潜像型直接ポジ乳剤と組合わせて、分光増感色素を用いることができる。その具体例については特開昭59-180550号、特開昭60-140335号、RD17029、米国特許1,846,300号、米国特許2,078,233号、米国特許2,089,129号、米国特許2,165,338号、米国特許2,231,658号、米国特許2,917,516号、米国特許3,352,857号、米国特許3,411,916号、米国特許2,295,276号、米国特許2,481,698号、米国特許2,688,545号、米国特許2,921,067号、米国特許3,282,933号、米国特許3,397,060号、米国特許3,660,103号、米国特許3,335,010号、米国特許3,352,680号、米国特許3,384,486号、米国特許3,623,881号、米国特許3,718,470号、米国特許4,025,349号等に記載されている。
【００９５】
(3) 感光層の構成
減色法による天然色の再現には、分光増感色素によりある波長範囲で分光増感された乳剤と、それと同じ波長範囲に選択的な分光吸収をもつ色素を供与する色素像形成化合物との組み合わせを少なくとも一つ含有する感光層を用いる。
【００９６】
乳剤と色素像形成化合物とは別の層としてもよいし、一つの層に乳剤及び色素像形成化合物を含有するようにしてもよい。色素像形成化合物が塗布された状態で、これと組合わされた乳剤の分光感度域に吸収を持つ場合には別層の方が好ましい。
【００９７】
乳剤層は異なる感度を有する乳剤からなるものでも良い。また乳剤層と色素像形成化合物層との間には任意の層を有しても良い。例えば特開昭60-173541号公報に記載された造核現像促進剤を含む層や、特公昭60-15267号公報に記載された隔壁層を設けると色像濃度を高めることができるし、反射層を設けると感光シートの感度を高めることが出来る。反射層は白色顔料及び親水性バインダーを含む層であり、好ましい白色顔料は酸化チタン、好ましい親水性バインダーはゼラチンである。酸化チタンの塗布量は0.1g／m2〜8g／m2であるのが好ましく、0.2g／m2〜4g／m2であるのがより好ましい。反射層の例は特開昭60-91354号公報に記載されている。
【００９８】
重層構成の感光層の場合、露光側から青感性乳剤の組合わせ単位、緑感性乳剤の組合わせ単位、赤感性乳剤の組合わせ単位が順次配置されることが好ましい。各乳剤層単位の間には必要に応じて任意の層を設けることができる。ある乳剤層の現像の効果が他の乳剤層単位に及ぼす好ましくない影響を防ぐためには、中間層を設置するのが好ましい。
【００９９】
十分な色再現能を発揮し、かつ感光シートを厚くし過ぎない範囲であれば、感光層の厚さは、特に制限されるものではない。
【０１００】
(i) その他
感光シートは必要に応じて、イラジエーション防止層、UV吸収剤層、保護層等を有する。
感光シートの厚さは、写真フイルムユニットを厚くし過ぎない範囲であれば、特に制限されるものではない。
【０１０１】
[3] 透明カバーシート
(j) 第二の透明支持体
透明カバーシートの第二の透明支持体は、写真感光材料に通常用いられる平滑な透明支持体なら、いずれでも良い。好ましい第二の透明支持体として酢酸セルロース、ポリスチレン、ポリエチレンテレフタレート、ポリカーボネート等が挙げられる。第二の透明支持体は、ライトパイピングを防止するため微量の染料を含有するのが好ましい。また第二の透明支持体の表面の反対面上には下塗り層を設けるのが好ましい。
【０１０２】
(k) 中和機能を有する層
中和機能を有する層（中和層）は、アルカリ処理組成物含有体から持込まれるアルカリを中和するのに十分な量の酸性物質を含む層である。必要に応じて、中和速度調節層（中和タイミング層）、密着強化層等の層から成る多層構成でもよい。
【０１０３】
好ましい酸性物質としてはpKa９以下の酸性基（若しくは加水分解によってpKa９以下の酸性基を生じる前駆体基）を含む物質であり、さらに好ましい酸性物質は米国特許2,983,606号公報に記載されているオレイン酸のような高級脂肪酸、米国特許3,362,819号公報に開示されているようなアクリル酸、メタアクリル酸若しくはマレイン酸の重合体とその部分エステル又は酸無水物；仏国特許2,290,699号公報に開示されているようなアクリル酸とアクリル酸エステルの共重体；米国特許4,139,383号公報やRD No.16102（1977）に開示されているようなラテックス型の酸性ポリマーである。その他、米国特許4,088,493号公報、特開昭52-153739号公報、特開昭53-1023号公報、特開昭53-4540号公報、特開昭53-4541号公報、特開昭53-4542号公報等に開示の酸性物質も好ましい。
【０１０４】
酸性ポリマー（酸性ポリマー）のその他の例としては、エチレン、酢酸ビニル、ビニルメチルエーテル等のビニルモノマーと、無水マレイン酸との共重合体及びそのn−ブチルエステル、ブチルアクリレートとアクリル酸との共重合物、セルロース及びアセテート・ハイドロジエンフタレートを挙げることができる。
【０１０５】
酸性ポリマーは、親水性ポリマーと混合して用いることができる。親水性ポリマーとしては、ポリアクリルアミド、ポリメチルピロリドン、ポリビニルアルコール（部分ケン化物も含む）、カルボキシメチルセルロース、ヒドロキシメチルセルロース、ヒドロキシエチルセルロース、ポリメチルビニルエーテル等が挙げられる。なかでも、ポリビニルアルコールが好ましい。酸性ポリマーに親水性ポリマー以外のポリマー、例えばセルロースアセテート等を混合してもよい。
【０１０６】
酸性ポリマーの塗布量は、アルカリ処理組成物含有体のアルカリの量によって決まる。  単位面積当りの酸性ポリマーとアルカリの当量比は0.9〜2.0が好ましい。酸性ポリマーが少なすぎると、転写色素の色相が変化したり、白地部分にステインを生じる。多過ぎる場合にも色相の変化、あるいは耐光性の低下等の不都合を生じる。さらに好ましい当量比は1.0〜1.3である。混合する親水性ポリマーの量も、多すぎても少なすぎても写真の品質を低下させる。親水性ポリマーの酸性ポリマーに対する質量比は0.01〜10、好ましくは0.1〜3.0である。
【０１０７】
中和層には、種々の目的で添加剤を組込むことができる。例えば中和層の硬膜のために一般的な硬膜剤を添加しても良いし、膜の脆性を改良するためにポリエチレングリコール、ポリプロピレングリコール、グリセリン等の多価ヒドロキシル化合物を添加してもよい。その他必要に応じて、酸化防止剤、蛍光増白剤、現像抑制剤及びその前駆体等を添加することもできる。
【０１０８】
中和層と組合わせて用いる中和タイミング層には、例えばゼラチン、ポリビニルアルコール、ポリビニルアルコールの部分アセタール化物、酢酸セルロース、部分的に加水分解されたポリ酢酸ビニル等のようなアルカリ透過性を低くするポリマー；アクリル酸モノマー等の親水性コモノマーが少量共重合したアルカリ透過の活性化エネルギーを高くするラテックスポリマー；ラクトン環を有するポリマー等が有用である。
【０１０９】
なかでも特開昭54-136328号公報、米国特許4,267,262号公報、米国特許4,009,030号公報、米国特許4,029,849号公報等に開示されている酢酸セルロースを使用したタイミング層；特開昭54-128335号公報、特開昭56-69629号公報、特開昭57-6843号公報、米国特許4,056,394号公報、米国特許4,061,496号公報、米国特許4,199,362号公報、米国特許4,250,243号公報、米国特許4,256,827号公報、米国特許4,268,604号公報等に開示されているアクリル酸等の親水性コモノマーを少量共重合したラテックスポリマー；特開平11-2890号に開示されている、多価アルコールのモノアクリル酸エステル若しくはモノメタクリル酸エステルを有するポリマー；米国特許4,229,516号公報に開示されたラクトン環を有するポリマー；その他特開昭56-25735号公報、特開昭56-97346号公報、特開昭57-6842号公報、ヨーロッパ特許（EP）31,957A1号公報、ヨーロッパ特許37,724A1号公報、ヨーロッパ特許48,412A1号公報等に開示されたポリマーが特に有用である。
【０１１０】
その他、以下の文献に記載のものも使用できる。
米国特許3,421,893号公報、米国特許3,455,686号公報、米国特許3,575,701号公報、米国特許3,778,265号公報、米国特許3,785,815号公報、米国特許3,847,615号公報、米国特許4,088,493号公報、米国特許4,123,275号公報、米国特許4,148,653号公報、米国特許4,201,587号公報、米国特許4,288,523号公報、米国特許4,297,431号公報、西独特許出願（OLS）1,622,936号公報、西独特許出願2,162,277号公報、RD 15162, No.151（1976年）。
【０１１１】
中和タイミング層は米国特許4,009,029号公報、西独特許出願（OLS）2,913,164号公報、西独特許出願3,014,672号公報、特開昭54-155837号公報、特開昭55-138745号公報等に開示された現像抑制剤及び／又はそのプレカーサーや、米国特許4,201,578号公報に開示されているハイドロキノンプレカーサー、その他写真用添加剤若しくはそのプレカーサー等を含有しても良い。また特開昭63-168648号公報、特開昭63-168649号公報に記載の補助中和層を設けると、処理後経時による転写濃度の変化を少なくするのに効果的である。
【０１１２】
中和タイミング層は、これらの素材を複数含有してもよい。複数の素材が一つの層に含まれても良いし、複数の層にそれぞれ含まれても良い。
【０１１３】
(l) その他の層
透明カバーシートは中和機能を有する層の他に、補助的な機能を持つ層として、バック層、保護層、フィルター染料層等を有してもよい。
【０１１４】
バック層はカールの調整や、滑り性の付与の為に設けられる。バック層はフィルター染料を含有しても良い。保護層は、主としてカバーシートバック面との接着、感光材料とカバーシートとを重ね合わせたときの感光材料保護層との接着を防止する為に用いられる。  透明カバーシートが染料を含有するようにすると、感光層の感度調整できる。カバーシートの支持体中や中和機能を有する層、バック層、保護層、捕獲媒染層等にフィルター染料を添加してもよい。またフィルター染料単独の層を設置してもよい。
【０１１５】
[4] その他
感光シート、透明カバーシート及びアルカリ処理組成物含有体の少なくとも一つが特開昭62-215272号72〜91頁に記載の現像促進剤、146〜155頁に記載の硬膜剤、201〜210頁に記載の界面活性剤、210〜222頁に記載の含フッ素化合物、225〜227頁に記載の増粘剤、227〜230頁に記載の帯電防止剤、230〜239頁に記載のポリマーラテックス、240頁に記載のマット剤等を含有しても良い。また特開平6-273907号公報、特開平7-134386号公報、特開平7-175193号公報、特開平7-287372号公報に記載の３級アミンラテックスを含有しても良い。
【実施例】
【０１１６】
本発明の写真フイルムユニットを以下の実施例によってさらに詳細に説明するが、本発明はそれらに限定されるものではない。本発明の写真フイルムユニットは、アルカリ処理組成物含有体の光学濃度を４７以上とし、ナトリウムイオン含有量を0.4g/m2以下にすることによって、アルカリ処理組成物含有体の展開厚さが薄くてもスポット状かぶりが起こり難く、かつ画像完成時間を短くすることができるという効果を有する。この効果は、写真フイルムユニット３０のレンチキュラーレンズ３５を除く部分で実現される効果であるため、以下では、レンチキュラーレンズ３５を省略した構成の写真フイルムユニットについて説明する。
【０１１７】
実施例１
1.感光シートの作製
表１〜表４の構成を有する感光シート（感光シート１０１）を作製した。表中の乳剤は表５に示す方法で調製した。
【０１１８】
【表１】
2006208646.tif 000006
【０１１９】
【表２】
2006208646.tif 000007
【０１２０】
【表３】
2006208646.tif 000008
【０１２１】
【表４】
2006208646.tif 000009
【０１２２】
【表５】
2006208646.tif 000010
【０１２３】
【表６】
2006208646.tif 000011
【０１２４】
乳剤調製に用いた化合物をまとめて以下に示す。
【化４】
2006208646.tif 000012
【０１２５】
【化５】
2006208646.tif 000013
【０１２６】
【化６】
2006208646.tif 000014
【０１２７】
【化７】
2006208646.tif 000015
【０１２８】
感光シート（感光シート１０１）の作製に使用した化合物を以下に示す。
【０１２９】
【化８】
2006208646.tif 000016
【０１３０】
【化９】
2006208646.tif 000017
【０１３１】
【化１０】
2006208646.tif 000018
【０１３２】
【化１１】
2006208646.tif 000019
【０１３３】
【化１２】
2006208646.tif 000020
【０１３４】
【化１３】
2006208646.tif 000021
【０１３５】
【化１４】
2006208646.tif 000022
【０１３６】
【化１５】
2006208646.tif 000023
【０１３７】
【化１６】
2006208646.tif 000024
【０１３８】
【化１７】
2006208646.tif 000025
【０１３９】
２.透明カバーシートの作製
厚さ75μmのポリエチレンテレフタレート透明支持体に表７に示す各層を設け、透明カバーシート１０１を作製した。
【０１４０】
【表７】
2006208646.tif 000026
【０１４１】
以下に透明カバーシート１０１中で用いられた化合物の化学構造式等を示す。
【０１４２】
【化１８】
2006208646.tif 000027
【０１４３】
【化１９】
2006208646.tif 000028
【０１４４】
３.アルカリ処理組成物含有体の作製
次に、下記の組成のアルカリ処理組成物含有体(現像処理液101〜108)を作製した。
カーボンブラック                                     表８参照
添加剤（23）                                         表８参照
増粘剤（ナトリウムカルボキシメチルセルロース）       表８参照
増粘剤（添加剤(14)）                                 表８参照
亜硝酸カリウム（無水）                                 1.90 g
5−メチルベンゾトリアゾール                            2.25 g
1-フェニル-4-ヒドロキシメチル-4-メチル
-3-ピラゾリドン                                        16.0 g
水酸化カリウム                                         50.2 g
硝酸亜鉛                                               0.60 g
ベンジルアルコール                                     2.41 g
水                                            合計1kgになる量
上記組成の現像処理液を0.3gずつ、現像処理液ポッド３３に充填した。
【０１４５】
【化２０】
2006208646.tif 000029
【０１４６】
感光シート１０１と透明カバーシート１０１と現像処理液（アルカリ処理組成物）101〜108を用い、特開平7-159931号等に記載の方法で写真フイルムユニット101〜108を作製した。この写真フイルムユニットを携帯型プリンタ２００に装填した後、透明カバーシート１０１側から露光し、両シート間に50μmの厚さになるように展開ローラ５２によって現像処理液を展開することにより現像を行った。展開処理は25℃で行った。展開処理から５分間経過後、及び１日経過後の反射濃度をカラー濃度計を用いて測定した。また展開直後から１分間、透明カバーシート側から８万LUXのキセノン光を照射し、光漏れによって発生するスポット（直径0.2〜3mmの黒点）の数及びその大きさを調べた。
【０１４７】
アルカリ処理組成物含有体の光学濃度を次のように測定した。まずアルカリ処理組成物含有体から5.00 g分を正確に量りとり、水を加えて500mLの溶液にする。この溶液から５mLを分取し、水を加えて500mLの希釈液とする。この希釈液に波長550nmの光を照射し、分光光度計を用いて、波長550nmの吸光度を測定（D550とする）した。この測定値D550を下記式(1) ：
光学濃度 = D550 × 展開厚さ（μm） × アルカリ処理組成物含有体の比重  ・・・(1) 
に当てはめ、光学濃度を求めた。なお対照は水とし、厚さ10 mmのセルを使用した。
【０１４８】
結果を表８に示した。
【０１４９】
【表８】
2006208646.tif 000030
注1  含有量は、写真フイルムユニット1m2当たりの量を示す。
注2  遮光性の評価は、次のとおりとした。
◎：光漏れが生じていない
○：直径0.2〜0.3 mmのスポットが僅かに生じているが実用上問題無い。
×：直径1mmのスポットが多数生じており、実用上支障が有る。
××：全面にスポットが生じており、光漏れが著しい。
【０１５０】
表８から分かるように、47以上の光学濃度と、0.4g/m2以下のナトリウムイオン含有量とを兼ね備えたアルカリ処理組成物（101〜104）を用いた場合、５分後のマゼンダの最高濃度が１日後の濃度に近かった。このように５分後に高濃度を示したのは、十分に転進が早かったためであると言うことができる。またアルカリ処理組成物（101〜104）を用いた写真フイルムユニットは、遮光性に優れていた。
【０１５１】
実施例２
感光シートとして感光シート２０１を作製し、アルカリ処理組成物含有体として現像処理液２０１〜２０８を用い、現像処理液の展開厚さを変更した以外実施例１と同様にして写真フイルムユニットを作製し、性能を評価した。
【０１５２】
以下の表９〜表１３の層構成を有する感光シート（感光シート２０１）を作製した。
【０１５３】
【表９】
2006208646.tif 000031
【０１５４】
【表１０】
2006208646.tif 000032
【０１５５】
【表１１】
2006208646.tif 000033
【０１５６】
【表１２】
2006208646.tif 000034
【０１５７】
【表１３】
2006208646.tif 000035
【０１５８】
感光シート（感光シート２０１）の作製に使用した化合物を以下に示す。
【０１５９】
【化２１】
2006208646.tif 000036
【０１６０】
【化２２】
2006208646.tif 000037
【０１６１】
【化２３】
2006208646.tif 000038
【０１６２】
【化２４】
2006208646.tif 000039
【０１６３】
【化２５】
2006208646.tif 000040
【０１６４】
【化２６】
2006208646.tif 000041
【０１６５】
【化２７】
2006208646.tif 000042
【０１６６】
【化２８】
2006208646.tif 000043
【０１６７】
【化２９】
2006208646.tif 000044
【０１６８】
以下に示す調製法により、J、K、Lの3種類のハロゲン化銀乳剤（表面潜像型）を調製した。乳剤J、K、Lの形状を表14にまとめて示す。なお乳剤J、K、Lの調製に当たっては、低分子量ゼラチンとして平均分子量２万以下のものを使用し、脱イオンゼラチンとしてCa含量100ppm以下のものを使用した。
【０１６９】
乳剤K：
次に示すように、乳剤Kを調製した。
臭化カリウム0.005molと、低分子量ゼラチン1.1 gとを含むゼラチン水溶液0.7リットルに、0.58mol／リットルの濃度の硝酸銀水溶液26.5mLと、臭化カリウム濃度0.42mol／リットル、低分子量ゼラチン濃度1.5質量％の水溶液46.4mLとを激しく撹拌しながらダブルジェット法で１分間かけて同時に混合した。この間ゼラチン水溶液は35℃に保持した。
臭化カリウム0.5gを添加した後、１分間に1.5℃の勾配で75℃に昇温した。
【０１７０】
75℃に達した後、脱イオンゼラチンを16質量％含むゼラチン溶液0.16リットルと、4.9％硫酸水溶液5mLとを添加した。次いで、1.88mol／リットルの濃度の硝酸銀水溶液と、1.88mol／リットルの濃度の臭化カリウム水溶液とを、硫酸を含有するゼラチン溶液の流速を大きくしながら（終了時の流速が開始時の流速の3.5倍）、ダブルジェット法で44分かけて添加した。添加した硝酸銀水溶液の量は366 mL、臭化カリウム水溶液の量は375mLであった。
【０１７１】
次に、Ca含量100ppm以下の脱イオンゼラチンを14質量％含むゼラチン溶液0.08リットル、ベンゼンチオ硫酸ナトリウムを２mg添加した。引き続いて、1.88mol／リットルの濃度の硝酸銀水溶液と、1.88mol／リットルの濃度の臭化カリウム水溶液とを、ベンゼンチオ硫酸ナトリウムを含有するゼラチン溶液の流速を大きくしながら（終了時の流速が開始時の流速の1.2倍）、ダブルジェット法で11分かけて添加した。添加した硝酸銀水溶液の量は157mL、臭化カリウム水溶液の量は163mLであった。
【０１７２】
臭化カリウム4.6gを添加した後、常法のフロキュレーション法により水洗した。脱イオンゼラチン及び2-フェノキシエタノール、p-ヒドロキシ安息香酸メチルを添加した後、pH5.8、pAg8.8に調節して乳剤１kgあたり1.35molの銀及び84gのゼラチンを含むように調節した。このようにして得られた硝酸銀と臭化カリウムを含む混合物0.74kgを55℃に昇温した後、沃化カリウムを0.5 g、増感色素(6) を4.2×10−4モル、増感色素(7) を5.4×10−4モル添加し、30分間熟成させた。次にチオシアン酸カリウム5.0×10−4モル、四塩化金酸カリウム1.4×10−5モル、チオ硫酸ナトリウム1.2×10−5モルを添加して60分熟成させ、途中、化合物E-4を1.0×10−3モル添加し、熟成終了後に化合物E-5を3.2×10−4モル添加して乳剤調製を終了した。
【０１７３】
電子顕微鏡による観察の結果、粒子厚さhiの平均値（＝Σhi×ni／Σni）0.135μm、粒子の球相当直径Diの平均値（＝ΣDi×ni／Σni）1.15 μmであった。球相当直径は、各粒子の主平面方向から見た投影面積と等しい面積の円の直径を示す。球相当直径Diの平均値／粒子厚さhiの平均値により表される平均アスペクト比は8.5であった。
【０１７４】
乳剤J：
増感色素(6)及び増感色素(7) の代わりに増感色素（9）を9.2×10−4モル添加した以外乳剤Kの調製法と同様にして、乳剤Ｊを調製した。      
【０１７５】
乳剤L：
増感色素(6)及び増感色素(7) の代わりに増感色素(1) を8.4×10−4モル、増感色素(2) を2.6×10−5モル及び増感色素(3) を1.7×10−4モル添加した以外乳剤Kの調製法と同様にして、乳剤Lを調製した。
【０１７６】
【表１４】
2006208646.tif 000045
【０１７７】
乳剤調製に用いた化合物をまとめて以下に示す。
【０１７８】
【化３０】
2006208646.tif 000046
【０１７９】
次に、下記の組成のアルカリ処理組成物含有体(現像処理液２０１〜２０８)を作製した。
カーボンブラック                              表15参照
添加剤（23）                                  表15参照
増粘剤（ナトリウムカルボキシメチルセルロース）表15参照
亜硫酸カリウム（無水）                          1.90 g
5−メチルベンゾトリアゾール                     6.75 g
1-フェニル-4-ヒドロキシメチル-4-メチル
-3-ピラゾリドン                                 13.6 g
水酸化カリウム                                  52.7 g
硝酸亜鉛                                        0.60 g
ベンジルアルコール                              2.41 g
水                                     合計1kgになる量
上記組成の処理液を0.3gずつ、現像処理液ポッド３３に充填した。
【０１８０】
感光シート201と、カバーシート101と、処理液201〜208を用いて特開平7-159931号公報等の方法で写真フイルムユニット201〜208を作製した。この写真フイルムユニットを、露光部としてブルー、グリーン、レッドの三色のLED露光機を採用した携帯型プリンタ２００で現像処理した。携帯型プリンタ２００に写真フイルムユニット201〜208を装填した後、透明カバーシート側からLEDを光源として露光し、両シート間に39μmの厚さになるように展開ローラ５２により現像処理液を展開することにより、現像を行った。展開処理は25℃で行い、カラー濃度計を用いて展開処理から５分間経過後、及び１日経過後の反射濃度を測定した。またアルカリ処理組成物含有体の光学濃度及び遮光性を実施例１と同様にして求めた。
【０１８１】
結果を表15にまとめて示した。
【０１８２】
【表１５】
2006208646.tif 000047
注1  含有量は、写真フイルムユニット1m2当たりの量を示す。
注2  遮光性の評価は、次のとおりとした。
◎：光漏れが生じていない
○：直径0.2〜0.3mmのスポットが僅かに生じているが実用上問題無い。
×：直径1mm程度のスポットが多数生じており、実用上支障が有る。
××：全面にスポットが生じており、光漏れが著しい。
【０１８３】
47以上の光学濃度と、0.4g/m2以下のナトリウムイオン含有量とを兼ね備えたアルカリ処理組成物（201〜204）を用いた場合、５分後のマゼンダの最高濃度が１日後の濃度に近かった。このことからマゼンタ色素の転進は非常に素早く起こったことがわかった。またこれらの写真フイルムユニット（201〜204）は、遮光性に優れていた。
【図面の簡単な説明】
【０１８４】
【図１】本発明の実施形態を説明するための写真フイルムユニットのおもて面の斜視図
【図２】本発明の実施形態を説明するための写真フイルムユニットのうら面の斜視図
【図３】図２のＡ−Ａ線断面図
【図４】本発明の実施形態を説明するための写真フイルムユニットを用いて立体写真又は切替写真を出力する携帯型プリンタの内部ブロック図
【図５】携帯型プリンタの断面図
【図６】本発明の実施形態を説明するための写真フイルムユニットの変形例を示す図
【符号の説明】
【０１８５】
３０  写真フイルムユニット
３１  感光シート
３１ａ  第一の透明支持体
３２  透明カバーシート
３２ａ  第二の透明支持体
３３  現像処理液ポッド
３４  トラップ部
３５  レンチキュラーレンズ
３６  保護シート
【図１】
2006208646.tif 000048
【図２】
2006208646.tif 000049
【図３】
2006208646.tif 000050
【図４】
2006208646.tif 000051
【図５】
2006208646.tif 000052
【図６】
2006208646.tif 000053